Brevet FR2744535A1 — publié le 19970808

PROCEDE DE FABRICATION D'UNE CELLULE A CRISTAUX LIQUIDES La présente invention concerne une cellule à cristaux liquides et plus particulièrement à un procédé pour contrôler la direction d'alignement par irradiation de lumière ultraviolette sur un substrat revêtu d'un matériau photopolymère. Les afficheurs à cristaux liquides les plus couramment utilisés sont les afficheurs à cristaux liquides nématiques en hélice (TNLCD), qui présentent une transmittance susceptible de changer pour chaque niveau de gris en fonction de l'angle de lecture. En particu- lier, alors que la transmittance est une fonction paire ou symétrique de l'angle de lecture ou de vision dans la direction horizontale, la transmittance dans la direction verticale est asymétrique. Dans la direction verticale, il apparait donc dans une plage d'angles des phénomènes d'inversion d'image de telle sorte que l'angle de lecture vertical devient très limité. Pour résoudre ce problème, il a été proposé une cellule à cristaux liquides nématiques en hélice multi- domaines, comme une cellule à cristaux liquides néma- tiques en hélice à deux domaines, une cellule à cristaux liquides nématiques en hélice divisée en domaines et une cellule à cristaux liquides nématiques en hélice à 4 domaines. Dans la cellule à deux domaines, on compense l'inversion de l'angle de lecture par frottement inverse. On obtient des directions de préinclinaison opposées dans chaque domaine par frottement dans des directions opposées des couches d'alignement constituées de polyimide. Dans le cas de la cellule divisée en domaines, le pixel est formé de deux matériaux d'alignement différents, tels qu'un matériau organique et un ma:ériau matière inorganique, si bien que deux sous-pixels ont des angles de lecture ou de vision principaux différents et se compensent ainsi de façon à restaurer la symétrie en ;-1( -D I '9 7 -,' i, -I - 1 ' fonction de l'angle de lecture. Enfin, dans la cellule à 4 domaines, la compensation en fonction de l'angle de lecture est obtenue par un frottement inverse et une double évaporation oblique de SiOx. Cependant, dans la fabrication de telles cellules à cristaux liquides nématiques en hélice multi-domaines, le traitement de frottement provoque la formation de pous- sières et/ou d'une charge électrostatique, si bien que la productivité est réduite et/ou que le substrat est endom- magé. Le procédé de fabrication devient trop compliqué parce qu'il comprend les étapes suivantes: - l'ensemble de la couche d'alignement est frottée dans une première direction, sans blocage d'un domaine; - un agent photosensible est déposé de sorte à bloquer un domaine; - l'autre domaine est frotté dans la direction opposée à la première direction; - l'agent photosensible est enlevé. On a proposé un procédé de photo-alignement pour réduire le nombre d'étapes et pour empêcher un endommagement du substrat. Le photoalignement est un procédé dans lequel la direction d'alignement est donnée par irradiation d'une lumière ultraviolette polarisée linéairement. La couche d'alignement qui est utilisée dans le photo- alignement comprend principalement un polymère à base de PVCN [poly(cinnamate de vinyle)]. Lorsque la couche d'alignement dont le substrat est revêtu est soumise à une exposition à la lumière ultraviolette, la lumière provoque une cycloaddition des groupes cinnamoyles des chaînes latérales des acides cinnamiques appartenant à différentes chaînes principales. La direction de la structure du photopolymère, c'est-à-dire la direction d'alignement de la couche d'alignement est arrangée de façon uniforme. Cependant, il est nécessaire de sélectionner la direction d'angle de préinclinaison, parmi les deux directions formées par le photoalignement. Pour ceci, on peut se référer à Kobayashi (SID 95, DIGEST 877), et après l'irradiation par une lumière ultraviolette polarisée, on peut irradier une lumière ultraviolette sous incidence oblique sur la couche d'alignement, pour imposer un angle d'alignement uniforme. En conséquence, pour imposer la direction de préinclinaison, on effectue une double exposition à la lumière ultraviolette, afin de former une cellule à cristaux liquides à domaine unique. On ne peut donc fabriquer par ce procédé qu'une cellule à cristaux liquides à domaine unique à angle d'inclinaison uniforme. Pour obtenir des cellules à cristaux liquides à domaines multiples, avec des angles d'inclinaison opposés, le procédé se complique. Par exemple, pour fabriquer une cellule à cristaux liquides à deux domaines, il est nécessaire de procéder à huit traitements d'irradiation par de la lumière ultraviolette, et à un traitement de photolithographie. Un objet de la présente invention est de fournir un procédé pour imposer la direction d'alignement d'une cellule à cristaux liquides, utilisant un traitement de photo-alignement dans lequel la direction d'alignement est déterminée par la direction de polarisation de la lumière ultraviolette irradiée en dernier lieu, indépendamment de la lumière irradiée auparavant. Pour atteindre cet objet, la présente invention fournit un procédé pour le contrôle d'une cellule à cristaux liquides, comprenant les étapes de: irradiation d'une lumière ultraviolette sur l'ensemble d'une couche d'alignement de sorte à former la direction d'alignement; - irradiation d'une lumière ultraviolette dont la direction de polarisation est différente de la précédente, de sorte à former une direction d'alignement commutée ou modifiée, qui est différente de la direction précédente. Même si le matériau de la couche d'alignement, tel qu'un PVCN-F [poly(fluorocinnamate de vinyle)] ou un matériau à base de polysiloxane est exposé plusieurs fois à des lumières ultraviolettes polarisées linéairement selon des directions différentes, la direction d'alignement de la couche d'alignement est imposée par la dernière lumière irradiée, indépendamment des lumières irradiées auparavant. Lorsque la direction d'alignement est imposée, l'angle de préinclinaison 0 présente deux directions confondues sur la couche d'alignement 6, comme le montre la figure 1. Ensuite, si les cristaux liquides sont injectés, l'un des angles de préinclinaison formés symétriquement sur le substrat est sélectionné par l'effet d'écoulement des cristaux liquides. En conséquence, pour contrôler la direction de préinclinaison, l'injection des cristaux liquides est réalisée après avoir imposé l'angle de préinclinaison par irradiation de lumière ultraviolette. Pour fabriquer une cellule à cristaux liquides de façon analogue à celle mentionnée plus haut, des angles de préinclinaison présentant une même direction d'alignement et des directions symétriques sont imposés par irradiation de lumière ultraviolette polarisée linéairement sur des substrats supérieur et inférieur revêtus d'une couche d'alignement, et une des directions de préinclinaison confondues est sélectionnée par l'effet d'écoulement des cristaux liquides. On irradie ensuite sur le substrat de la lumière polarisée suivant une direction de polarisation différente de la direction de polarisation de la dite lumière, de sorte à permettre d'obtenir une direction d'alignement différente pour l'afficheur à cristaux liquides nématiques en hélice. En outre, pour obtenir une cellule à cristaux liquides à domaines multiples, certains des domaines de la cellule à cristaux liquides pour lesquels une direction d'alignement est déjà imposée sont bloqués par un masque tel un agent photosensible, puis on irradie une lumière ultraviolette dont la direction de polarisation est perpendiculaire à la direction précédente, et le masque est enlevé. De façon générale, l'invention propose un procédé de la fabrication d'une cellule à cristaux liquides, compre- nant au moins une première irradiation de lumière ultraviolette polarisée sur un substrat ou une couche d'alignement d'une cellule, de sorte à imposer une direction d'alignement, puis au moins une seconde irradiation de lumière ultraviolette, en changeant la direction de polarisation, sur un substrat ou une couche d'alignement de la cellule, de sorte à imposer une direction d'alignement différente de la précédente. La lumière ultraviolette est de préférence polarisée linéairement. Plus précisément, l'invention propose un procédé de fabrication d'une cellule à cristaux liquides comprenant les étapes de: - irradiation sur une couche d'alignement de la cellule à cristaux liquides d'une première lumière ultraviolette polarisée pour imposer une première direction d'alignement dans ladite couche d'alignement; et - irradiation sur la dite couche d'alignement d'une seconde lumière polarisée pour imposer dans la dite couche d'alignement une seconde direction d'alignement différente de la première direction d'alignement. 1)>,1' 21) -;/I De préférence, la dite couche d'alignement comprend un poly(fluorocinnamate de vinyle), ou encore des matériaux à base de polysiloxane. Selon un autre mode de réalisation, le procédé de fabrication d'une cellule à cristaux liquides comprend les étapes de: - irradiation sur une première couche d'alignement de la dite cellule à cristaux liquides d'une première lumière ultraviolette polarisée pour imposer une première direction d'alignement dans la dite première couche d'alignement; irradiation sur une seconde couche d'alignement de la dite cellule à cristaux liquides d'une seconde lumière ultraviolette polarisée pour imposer une seconde direction d'alignement dans la dite seconde couche d'alignement; et - irradiation sur une des dites première et seconde couches d'alignement de la dite cellule à cristaux liquides d'une troisième lumière ultraviolette polarisée pour modifier l'une des dites première et seconde directions d'alignement. De préférence, les dites première et seconde couches d'alignement comprennent un poly(fluorocinnamate de vinyle), ou encore des matériaux à base de polysiloxane. On peut prévoir une étape d'injection de matériau de cristaux liquides entre les dites première et seconde couche d'alignement après avoir imposé les dites première et seconde directions d'alignement, ou encore après la dite étape d'irradiation sur une des dites première et seconde couches d'alignement de la troisième lumière ultraviolette polarisée. Selon un autre mode de réalisation, le procédé de fabrication d'une cellule à cristaux liquides comprend les étapes de: 1 I',-_ IX _ _:I - irradiation sur une première couche d'alignement de la dite cellule à cristaux liquides d'une première lumière ultraviolette polarisée pour imposer une première direction d'alignement dans la dite première couche d'alignement; - irradiation sur une seconde couche d'alignement de la dite cellule à cristaux liquides d'une seconde lumière ultraviolette polarisée pour imposer une seconde direction d'alignement dans la dite seconde couche d'alignement; - blocage d'une partie de la dite première couche d'alignement à l'aide d'un masque; - irradiation sur la première couche d'alignement de la dite cellule à cristaux liquides d'une troisième lumière ultraviolette polarisée pour imposer une troisième direction d'alignement dans la dite première couche d'alignement; - blocage d'une partie de la dite seconde couche d'alignement à l'aide d'un masque; irradiation sur la seconde couche d'alignement de la dite cellule à cristaux liquides d'une quatrième lumière ultraviolette polarisée pour imposer une quatrième direction d'alignement dans la dite seconde couche d'alignement; - enlèvement du dit masque. De préférence, les dites première et seconde couches d'alignement comprennent un poly(fluorocinnamate de vinyle), ou encore des matériaux à base de polysiloxane. On peut prévoir aussi une étape d'injection de matériau de cristaux liquides entre les dites première et seconde couche d'alignement après avoir imposé les dites première et seconde directions d'alignement. D'autres caractéristiques et avantages de la présente invention apparaîtront à la lecture de la description qui suit de modes de réalisation de l'invention, donnés à 11 1":.L!1 1.1) '7 | f, _1f - - X titre d'exemple et en référence aux dessins suivants, dans lesquels: - la figure 1 est un graphique montrant deux angles de préinclinaison générés par photo-alignement; - la figure 2 est un dessin montrant le dispositif d'irradiation par une lumière ultraviolette utilisé pour contrôler la direction d'alignement suivant la présente invention; la figure 3 est un graphique montrant la relation entre la biréfringence et le temps d'irradiation; - La figure 4 illustre la direction d'alignement lorsque la lumière ultraviolette polarisée linéairement irradie la couche d'alignement; - la figure 5a illustre la cellule à cristaux liquides dans laquelle la direction d'alignement est préalablement définie suivant le procédé de contrôle de cellule à cristaux liquides par irradiation de la lumière ultraviolette sur le substrat revêtu de matériau photopolymère selon la présente invention; - la figure 5b est une vue en coupe de la figure 5a suivant le procédé de contrôle de cellule à cristaux liquides par irradiation de lumière ultraviolette sur le substrat revêtu de matériau photopolymère selon la présente invention; - la figure 5c est une vue montrant que la direction de préinclinaison est imposée ou déterminée par l'effet d'écoulement dans la présente invention; - la figure 5d montre la direction de l'injection des cristaux liquides selon la présente invention; - la figure 5e montre une cellule à cristaux liquides dans laquelle la direction de préinclinaison est définie suivant le procédé de contrôle de cellule à cristaux liquides par irradiation de lumière ultraviolette sur le substrat revêtu de matière photopolymère selon la présente invention; - la figure 5f montre une cellule à cristaux liquides nématiques en hélice formée par irradiation de lumière ultraviolette sur la cellule à cristaux liquides dont la direction d'alignement est définie; - la figure 6 montre un autre mode de réalisation du procédé de contrôle de cellule à cristaux liquides selon la présente invention. La figure 2 montre un dispositif d'irradiation de lumière ultraviolette de façon à former la cellule à cristaux liquides selon la présente invention; le numéro de référence 7 représente la couche d'alignement revêtue de poly(fluorocinnamate de vinyle) (PVCN-F). Cette couche d'alignement 7 est formée par dépôt centrifuge de ce PVCN-F sur un substrat 6 enduit d'ITO (oxyde d'indium et d'étain). Ensuite, la lumière ultraviolette provenant d'une lampe (3,4) qui est polarisée linéairement par pas- sage à travers le polariseur 5, est irradiée sur la couche d'alignement 7; la lampe 3 est une lampe à mercure ayant une longueur d'onde égale ou inférieure à 365 nm. Lorsque la lumière ultraviolette provenant de la lampe 3 est irradiée sur le substrat revêtu de PVCN-F, l'angle de préinclinaison de la couche d'alignement dépend de l'énergie d'irradiation. Il est aussi possible d'utiliser des matières à base de polysiloxane à la place de PVCN-F comme matériau de photo-alignement et l'angle de préinclinaison de la couche d'alignement peut alors être modifié en fonction de l'énergie d'irradiation de la lumière ultraviolette. Un polysiloxane cinnamate, l'un des matériau à base de polysiloxane et un PVCN-F cités comme exemples de matières utilisables, ont les formules structurelles suivantes: PVCN-F: (C{ - Cl{z)n 0 - C - CI =Cl - Il 1 IX X - 7 P,,. L 7-I92i-) I0 avec n = 300-6000, et peut être préparé par réaction d'un alcool polyvinylique (dans ce cas du PVA) et d'un acide tétra-fluoro cinnamique. polysiloxane cinnamate I: 1r-= 0 0 iYi Z - Si - (CH2)I - 0 CH = CH - C-0O yJ L---J - X L _X2 K x Z étant choisi dans le groupe formé de OH, CH3, et de leurs mélanges, m = 10 à 100, = 1 à il L = 0 ou 1 K = 0 ou 1 X, X1, X2, Y = H, F, Cl, CN, CF3, OCF3, CnH2n+l ou OCnH2n+1, n = 1-10, ou les mélanges de ceux-ci. polysiloxane cinnamate II: l, o Z - Si - (CH2)1 - O - C -- CH - i Y L'.J il 0 X LXi J L X Z étant choisi dans le groupe formé de OH, CH3, et de leurs mélanges, m = 10 à 100 2 = 1 à 11 L = 0 ou 1 K = 0 ou 1 X, X1, X2, Y = H, F, Cl, CN, CF3, OCF3, CnH2n+l ou OCnH2n+1, n = 1-10, ou les mélanges de ceux-ci. I;; I)(}( - ', "'. 7 - Io 2(- I/18 l1 La figure 3 est une représentation graphique de la biréfringence (An) après irradiation de la lumière ultraviolette sur la couche d'alignement avec changement de la direction d'alignement de 0G à 900, ou de 900 à 0O; l'ordonnée correspond à la biréfringence (An), et l'abscisse correspond au temps d'irradiation par la lu- mière ultraviolette. D'après ce graphique, la biréfringence An dont la direction de polarisation est 0G est plus importante que celle dont la direction de polarisation est 900, et plus la radiation ultraviolette dure longtemps, plus la biréfringence An est faible dans chaque direction de polarisation. Dans le graphique, la biréfringence dépend de la dernière direction de polarisation de la radiation ultraviolette irradiant la couche d'alignement, c'est-à-dire que la direction d'alignement est déterminée uniquement par la direction de polarisation de la radiation ultraviolette qui est irradiée en dernier, indépendamment de la lumière ul- traviolette préalablement irradiée. En référence à la figure 4, la lumière ultraviolette est irradiée en changeant la direction de polarisation, et seule la direction d'alignement correspondant à la dernière lumière ultraviolette irradiée subsiste sur la couche d'alignement 7. Sur cette figure, le vecteur E représente le champ électrique de la lumière, c'est à dire la direction de polarisation, tandis que la flèche n représente la direction d'alignement. Les figures 5a à 5f illustrent le premier mode de réalisation de la présente invention. La figure 5a montre l'angle 1 entre la direction d'alignement de la couche supérieure 10 et de la couche inférieure 11, déterminé par irradiation de lumière ultraviolette polarisée, et la figure 5b montre les angles de préinclinaison correspondant 01, 02 qui sont générés dans deux directions. Ensuite, lorsque les cristaux liquides sont injectés entre une couche supérieure et une couche infé- R I)")( R 1 ' - ') 20 - I I1 rieure, les angles de préinclinaison l01 et 02 sont incli- nés sous l'effet de la direction d'injection des cristaux liquides, de telle sorte à choisir les angles de préinclinaison comme représenté dans la figure 5c. Dans la figure 5d, si une première surface se trouve dans un angle compris entre -900 et 900 par rapport à la direction d'alignement de la couche supérieure 10 et si une seconde surface se trouve dans un angle compris entre -900 et 900 par rapport à la direction d'alignement de la couche inférieure 11, les cristaux liquides sont injectés dans la surface commune de recouvrement ou d'intersection de ces deux surfaces. De plus, la figure 5e est un dessin représentant la cellule à cristaux liquides formée par ce procédé, et l'angle *1 entre la direction d'alignement de la couche supérieure 10 et celle de la couche inférieure 11 est dirigé selon la direction de l'injection des cristaux liquides. Lorsque la couche supérieure de cristaux liquides formée par ce procédé est irradiée par une lumière ultraviolette polarisée linéairement selon une direction de polarisation différente de celle de l'irradiation précédente, la direction d'alignement est déterminée par la direction de polarisation de la lumière ultraviolette irradiée à cet instant, quelle que soit la direction de polarisation antérieure. Si la direction de polarisation de la lumière ultraviolette irradiée sur la couche supérieure 10 est décalée de sorte à former un angle droit entre la direction d'alignement de la couche supérieure 10 et la direction d'alignement de la couche inférieure 11, la direction d'alignement de la couche supérieure 10 va changer pendant que celle de la couche inférieure 11 reste fixe. Il est donc possible d'obtenir une cellule à cristaux liquides nématiques en hélice comme celle de la figure 5f, dans laquelle la direction d'alignement de la couche supérieure 10 est perpendiculaire à celle de la couche inférieure 11. _I 2'- 1 2I S La figure 6 illustre un second mode de réalisation de la présente invention. La figure 6a montre une cellule à cristaux liquides présentant un angle 42 entre la direction d'alignement de la couche supérieure 10 et celle de la couche inférieure 11, déterminé par irradiation de lumière ultraviolette polarisée. Ensuite, lorsque les cristaux liquides sont injectés selon une direction identique à celle du premier mode de réalisation, les directions d'alignement de la couche supérieure 10 et de -a couche inférieure 1i sont dirigées selon la direction d'injection et forment un angle 42, en raison de l'effet de l'injection, comme cela est montré dans la figure 6b. La lumière ultraviolette est irradiée de telle sorte que la direction d'alignement de la couche supérieure 10 est perpendiculaire à celle de la couche inférieure 11, par changement de la direction de polarisation de la radiation ultraviolette, comme représenté sur la figure 6c. Ainsi, lorsque les cristaux liquides sont injectés dans cette cellule, on peut obtenir une cellule à cristaux liquides nématiques en hélice, dans laquelle les cristaux liquides sont mis sous forme d'hélice entre la couche supérieure 10 et la couche inférieure 11. Apres blocage du premier domaine de la cellule à cristaux liquides à l'aide d'un masque tel un agent photosensible, la lumière ultraviolette est irradiée sur un second domaine de la couche supérieure 10, dans une direction différente de celle du premier domaine de la couche supérieure 1C. Ensuite; la cellule est retournée, et la lumière ultraviolette est irradiée sur un second domaine de la couche inférieure 11, dans une direction différente de celle du premier domaine de la couche inférieure 11. On enlève ensuite l'agent photosensible utilisé sur les deux substrats, et on obtient comme résultat une cellule à cristaux liquides à deux domaines dont le premier domaine et le second domaine ont des directions d'alignement différentes l'une de l'autre. Bien que ce mode de réalisation comprenne une cellule à deux domaines qui est formée par déplacement de la di- rection de polarisation de la radiation ultraviolette, et irradiation de la lumière ultraviolette après blocage du premier domaine du substrat avec un masque, il est possible d'utiliser d'autres masques dont la forme et/ou la taille sont modifiées, et il est aussi possible d'obtenir une cellule à cristaux liquides à domaines multiples par exemple à 4 domaines, par irradiation répétée de lumière ultraviolette. Il est facile de définir la direction d'alignement parce que la direction d'alignement d'une couche d'alignement est déterminée par la dernière lumière ultraviolette irradiée, et il est aussi possible de fabriquer une cellule à cristaux liquides ayant une direction d'alignement désirée par irradiation de lumière ultraviolette à nouveau après injection des cristaux liquides. Une cellule à cristaux liquides multi-domaines dans laquelle chaque sous-pixel a une direction d'alignement différente est aussi facile- ment fabriquée par irradiation de lumière ultraviolette en utilisant un masque. Il est bien compris que la forme de la présente in- vention décrite ici n'est qu'un exemple préféré et que des modifications de celle-ci peuvent être envisagées dans le cadre de la présente invention. I,1)X)(- F 7-S 2)0 - 141S REVENDICATIONS 1.- Procédé de fabrication d'une cellule à cristaux liquides comprenant les étapes de: - irradiation sur une couche d'alignement de la cellule à cristaux liquides d'une première lumière ultraviolette polarisée pour imposer une première direction d'alignement dans ladite couche d'alignement; et - irradiation sur la dite couche d'alignement d'une seconde lumière polarisée pour imposer dans la dite couche d'alignement une seconde direction d'alignement différente de la première direction d'alignement. 2.- Procédé suivant la revendication 1, dans lequel le matériau de la dite couche d'alignement comprend un poly(fluorocinnamate de vinyle). 3.- Procédé suivant la revendication 1, dans lequel la dite couche d'alignement comprend des matériaux à base de polysiloxane. 4.- Procédé de fabrication d'une cellule à cristaux liquides, comprenant les étapes de: - irradiation sur une première couche d'alignement de la dite cellule à cristaux liquides d'une première lumière ultraviolette polarisée pour imposer une première direction d'alignement dans la dite première couche d'alignement; - irradiation sur une seconde couche d'alignement de la dite cellule à cristaux liquides d'une seconde lumière ultraviolette polarisée pour imposer une seconde direction d'alignement dans la dite seconde couche d'alignement; et - irradiation sur une des dites première et seconde couches d'alignement de la dite cellule à cristaux liquides d'une troisième lumière ultraviolette I1)()(- '7- -1 polarisée pour modifier l'une des dites première et seconde directions d'alignement. 5.- Procédé suivant la revendication 4, dans lequel les dites première et seconde couches d'alignement comprennent un poly(fluorocinnamate de vinyle). 6.- Procédé suivant la revendication 4, dans lequel les dites première et seconde couches comprennent des matériaux à base de polysiloxane. 7.- Procédé suivant l'une des revendications 4 à 6, comprenant de plus une étape d'injection de matériau de cristaux liquides entre les dites première et seconde couche d'alignement après avoir imposé les dites première et seconde directions d'alignement. 8.- Procédé suivant l'une des revendications 4 à 6, comprenant de plus une étape d'injection de matériau de cristaux liquides entre les dites première et seconde couche d'alignement après la dite étape d'irradiation sur une des dites première et seconde couches d'alignement de la troisième lumière ultraviolette polarisée. 9.- Procédé de fabrication d'une cellule à cristaux liquides, comprenant les étapes de: - irradiation sur une première couche d'alignement de la dite cellule à cristaux liquides d'une première lumière ultraviolette polarisée pour imposer une première direction d'alignement dans la dite première couche d'alignement; - irradiation sur une seconde couche d'alignement de la dite cellule à cristaux liquides d'une seconde lumière ultraviolette polarisée pour imposer une seconde direction d'alignement dans la dite seconde couche d'alignement; - blocage d'une partie de la dite première couche d'alignement à l'aide d'un masque; - irradiation sur la première couche d'alignement de la dite cellule à cristaux liquides d'une troisième lumière ultraviolette polarisée pour imposer une troisième direction d'alignement dans la dite première couche d'alignement; blocage d'une partie de la dite seconde couche d'alignement à l'aide d'un masque; - irradiation sur la seconde couche d'alignement de la dite cellule à cristaux liquides d'une quatrième lumière ultraviolette polarisée pour imposer une quatrième direction d'alignement dans la dite seconde couche d'alignement; - enlèvement du dit masque. 10.- Procédé suivant la revendication 9, dans lequel les dites première et seconde couches d'alignement comprennent un poly(fluorocinnamate de vinyle). 11.- Procédé suivant la revendication 9, dans lequel les dites première et seconde couches comprennent des matériaux à base de polysiloxane. 12.- Procédé suivant l'une des revendications 9 à 11, comprenant de plus une étape d'injection de matériau de cristaux liquides entre les dites première et seconde couche d'alignement après avoir imposé les dites première et seconde directions d'alignement. 1Y -I) -i,,,Ic l')')I l-,-X 71 X